(57)【特許請求の範囲】
【請求項１】
キャリア基板と、
複数の第１タイプ及び第２タイプの交互式単結晶性半導体層を含む結晶性スタックであって、第１タイプの層は第２タイプの層よりも高い屈折率を有し、それによりブラッグミラーを形成する結晶性スタックと、を備え、
キャリア基板は、０．１ｍと１０ｍとの間又は１ｋｍと１０ｋｍとの間の曲率半径ＲＯＣを持って湾曲し、
結晶性スタックは、湾曲したキャリア基板に取り付けられ、
キャリア基板は、ＳｉＯ２、Ｓｉ、サファイア、又は超低膨張ガラスＵＬＥを含み、
ミラーの単結晶性半導体層は、ＡｌＧａＡｓ三元合金に基づく単結晶エピタキシャル層であり、前記第１タイプ及び第２タイプは、ＡｌｘＧａ１−ｘＡｓ、ただし０＜ｘ＜１、を含み、第１タイプの層に関するｘは第２タイプの層に関するｘよりも小さい低吸収結晶性ミラーアセンブリ。
【請求項２】
キャリア基板は透過的であり、とりわけ１０６４ｎｍ又は１５５０ｎｍの波長において透過的であり、キャリア基板の表面は磨かれている請求項１に記載のミラーアセンブリ。
【請求項３】
結晶性スタックは、ファンデルワールス力結合及び共有結合のうちの少なくとも一方によって、キャリア基板に取り付けられる請求項１又は２に記載のミラーアセンブリ。
【請求項４】
低吸収結晶性ミラーアセンブリの製造方法であって、ミラーは、キャリア基板と、複数の第１タイプ及び第２タイプの交互式単結晶性半導体層を含む結晶性スタックであって、第１タイプの層は第２タイプの層よりも高い屈折率を有する結晶性スタックと、を備え、キャリア基板は、０．１ｍと１０ｍとの間又は１ｋｍと１０ｋｍとの間の曲率半径ＲＯＣを持って湾曲する製造方法において、
第１の基板を準備するステップと、
キャリア基板を準備するステップと、
例えば分子線エピタキシー法ＭＢＥや有機金属気相エピタキシー法ＭＯＶＰＥによって、第１タイプ及び第２タイプの交互式単結晶性半導体層の結晶性スタックをエピタキシャルに形成し、それによりブラッグミラーを形成するステップと、
第１の基板からスタックを分離するステップと、
湾曲するキャリア基板にスタックに取り付けるステップと、を含み、
第１の基板はＧａＡｓ又はＧｅを含み、
キャリア基板は、ＳｉＯ２、Ｓｉ、サファイア、又は超低膨張ガラスＵＬＥを含み、
単結晶性半導体層は、ＡｌＧａＡｓ三元合金に基づく単結晶エピタキシャル層であり、前記第１タイプ及び第２タイプは、ＡｌｘＧａ１−ｘＡｓ、ただし０＜ｘ＜１、を含み、第１タイプの層に関するｘは第２タイプの層に関するｘよりも小さい製造方法。
【請求項５】
キャリア基板は透過的であり、とりわけ１０６４ｎｍ又は１５５０ｎｍの波長において透過的であり、キャリア基板の表面は磨かれている請求項４に記載の製造方法。
【請求項６】
結晶性スタックは、化学−機械的基板除去プロセス又はエピタキシャルリフトオフプロセスを用いることで、第１の基板から分離される請求項４又は５に記載の製造方法。
【請求項７】
スタックは、ファンデルワールス力結合及び共有結合のうちの少なくとも一方によって、キャリア基板に取り付けられる請求項４〜６のいずれか一項に記載の製造方法。
【請求項８】
スタックはキャリア基板に結合され、当該結合はアニーリングによって強化される請求項７に記載の製造方法。
【請求項９】
請求項１〜３のいずれか一項に記載の２つのミラーアセンブリを備える光学精密測定用の光共振器であって、ミラーの反射面は所定距離で相互に向かい合い、０．１ｍから１０ｍのＲＯＣに関し、所定の厚みを有するスペーサーが２つのミラーアセンブリの間に存在し、そのスペーサーは２つのミラー間に所定の距離を与える光学精密測定用の光共振器。
【請求項１０】
請求項１〜３のいずれか一項に記載の２つのミラーアセンブリを含む光学精密測定用の光共振器であって、ミラーの反射面は所定距離で相互に向かい合い、１ｋｍから１０ｋｍのＲＯＣに関し、各ミラーアセンブリは個別に支持される光学精密測定用の光共振器。
【発明の詳細な説明】
【技術分野】
【０００１】
本発明は、湾曲したキャリア基板に結合される単結晶ブラッグミラー（Ｂｒａｇｇ  ｍｉｒｒｏｒ）に基づくミラーアセンブリ、そのミラーアセンブリの製造方法、及び光学精密測定システムでの適用のための光キャビティを形成するミラーアセンブリのペアを備える光共振器システムに関する。
【背景技術】
【０００２】
現在の最新鋭のマルチレイヤー（多層膜）ミラーは、誘電材の積み重ね（スタック）によって構成され、イオンビームスパッタリング（ＩＢＳ）を介して堆積されるアモルファス（非結晶質）のＳｉＯ２／Ｔａ２Ｏ５（二酸化ケイ素／五酸化タンタル）フィルムを用いた典型的な構成を有する。これらの部材は、１０６４ｎｍの波長において１ｐｐｍよりも小さな全吸収能を示す優れた光学特性をもたらすという効果がある。しかしながら、光参照キャビティや重力波干渉計などの高性能光学デバイスの限界感度に関する最近の要件は、そのようなフィルムが非常に大きな機械的散逸を表すことを示す。この散逸は、そのような高性能光学デバイスを利用するシステムの総合的な感度を制限する主要因の一つである。コーティング特性に関する詳細な研究は、ミラー体積の機械的な損失がＴａ２Ｏ５層における減衰（ダンピング）によって支配されることを示している。この損失の低減は、ドーピングやアニーリング等によってこの部材を改変したり、ハフニア、酸化ハフニウム（ＨｆＯ２）などの代替の高屈折率フィルムによってＴａ２Ｏ５を置き換えたりすることによって、試みられている。しかしながら、そのような改変は、典型的には、機械的なダンピングの改良の二つのうちの一つの要因に満たないという結果になる。
【発明の概要】
【発明が解決しようとする課題】
【０００３】
本発明は、上記の課題を克服してミラー部材の機械的なダンピングを著しく低減するための代替解決手法を提供する。
【課題を解決するための手段】
【０００４】
本発明は、キャリア基板と、複数の第１タイプ及び第２タイプの交互式結晶性半導体層を含む結晶性スタックとを備える低吸収結晶性ミラーアセンブリであって、第１タイプの層は第２タイプの層よりも高い屈折率を有し、それによりブラッグミラーを形成し、キャリア基板は０．１ｍと１０ｍとの間又は１ｋｍと１０ｋｍとの間の曲率半径ＲＯＣを持って湾曲し、結晶性スタックは湾曲するキャリア基板に取り付けられる低吸収結晶性ミラーアセンブリを提供する。
【０００５】
本願において、結晶性、単結晶（シングルクリスタル）又は単結晶（モノクリスタル）という用語は、分子線エピタキシー法ＭＢＥ；有機金属気相エピタキシー法ＭＯＶＰＥ；液相エピタキシー法ＬＰＥ等のエピタキシャル成長技術を介して製造可能なような低欠陥密度単結晶フィルムに言及する。本願において、結晶性という用語と単結晶（モノクリスタル）という用語とは、同じ意味で使われうる。単結晶（シングルクリスタル）又は単結晶（モノクリスタル）の材料構造は、有限数の欠陥若しくは転移を、依然として表すことに留意することが大切である。しかしながら単結晶部材は、結晶粒界及び当該結晶粒界に関連付けられる欠陥を含まず、多結晶試料において様々な配向の隣接結晶を分ける。
【０００６】
所定の曲率を有する湾曲した基板と、結晶性半導体層のスタックとの組合せは、高反射収束ミラーを提供し、この高反射収束ミラーは、高性能光学デバイスにおいて使用されうる。最後のキャリア基板は、所定の曲率半径を有する面をもたらす適切な研磨法を用いることによって事前に湾曲されうる。結晶性半導体層のスタックは、所望の動作波長でのブラッグミラーを作る。湾曲した基板と結晶構造スタックとの組合せは、非モノリシックなミラーアセンブリを提供する。これは、ミラーアセンブリの吸収／透過特性を対象用途のニーズに対して正確に適合させることを可能にするＲＯＣの選択は、最終用途の詳細に依存し、我々は二つの典型的な範囲をここでは記載する。高精度分光法において用いられるキャビティに関し、０．１ｍ〜１０ｍの範囲のＲＯＣを有するミラーが一般的ではあるが、他の値も可能であると理解すべきである。重力波検出器などの大規模システムに関し、アーム長さ及び対応ＲＯＣは１ｋｍから１０ｋｍの範囲にある。ここで再び、ＲＯＣに関して他の値も可能であると理解すべきであり、小規模テストシステムに関して最小値を０．１ｋｍ以下とすることも可能である。低吸収という用語は、最大上限限界が５０〜１００ｐｐｍである吸収レベルを示すと理解すべきである。好ましくは、これは、１０ｐｐｍよりも低く（＜１０ｐｐｍ）てもよく、１ｐｐｍよりも低い範囲であってもよい。
【０００７】
誘電体マルチレイヤーミラーに関し、ミラーを構成する薄膜スタックは‘コーティング’と称される。ミラーアセンブリという用語は、湾曲した基板と一緒のマルチレイヤースタックに言及する。結合された結晶構造層の我々の実施例に関し、これは転移ミラーアセンブリ（ｔｒａｎｓｆｅｒｒｅｄ  ｍｉｒｒｏｒ  ａｓｓｅｍｂｌｙ）と称される。後者のケースにおいて、マルチレイヤースタックは結晶質であると理解されるべきだが、基板はガラス、すなわち非結晶質であってもよいし、結晶質であってもよい。
【０００８】
相対的に高い及び相対的に低い屈折率を有する半導体層に関し、それぞれ、部材の“高い率（高インデックス）”又は“低い率（低インデックス）”の屈折率、或いは両部材の屈折率は、スタックにわたって変更可能である。また、第１タイプの層の厚さと第２タイプの層の厚さとは、スタックにわたって変更可能である。
【０００９】
ミラーアセンブリにおいて、キャリア基板は透明であってもよく、特に１０６４ｎｍ又は１５５０ｎｍの波長において透過的であってもよく、キャリア基板の表面は研磨されてもよい。
【００１０】
特に、透明なキャリア基板は、順々に、低減された吸収能を有してもよく、それは長伝搬距離を伴う適用例に対して有益となりうる。
【００１１】
ミラーアセンブリにおいて、キャリア基板は、ＳｉＯ２、Ｓｉ（シリコン、ケイ素）、サファイア、又は超低膨張ガラスＵＬＥを含んでもよい。
【００１２】
キャリア基板に関する材料のいくつかの選択肢は、例えばＣ軸配向サファイアにおける
ひ化アルミニウムガリウム（ＡｌＧａＡｓ）のような、転移スタックに非常に似た熱膨張係数を与えてもよい。したがって、温度変化が、ミラーに、特にキャリア基板を伴うスタックの接触面の近傍に、ストレス／歪みをもたらす可能性があまり高くないかもしれない。
【００１３】
ミラーアセンブリにおいて、単結晶半導体層は、典型的にはＡｌＧａＡｓ三元合金に基づくエピタキシャル層であり、第１タイプ及び第２タイプは、０＜ｘ＜１を満たすＡｌｘＧａ１−ｘＡｓを含み、第１タイプの層に関してｘは第２タイプの層に関するものよりも小さい。
【００１４】
このシステムにおいて、高いｘはより低い屈折率をもたらし、その一方で、低いｘはより高い屈折率をもたらす。したがって、Ａｌ含有量が変動するエピタキシャルＡｌＧａＡｓは、機械的損失の著しい低減の可能性を提供しうるものであり、その一方で、同時に、ミラーに関する高反射及び低光吸収をもたらしうる。
【００１５】
ミラーアセンブリにおいて、結晶構造スタックは、ファンデルワールス力結合又は共有結合のうちの少なくとも一方によって、キャリア基板に取り付けられうる。
【００１６】
ファンデルワールス力結合を用いると、積み重ねられた層は、容易に実現されるプロセスで、キャリア基板に取り付けられうる。ファンデルワールス力結合及び／又は共有結合という結合のタイプは、所定の度合いで組み合わされてもよい。また、結合ステップは、アニーリングステップと組み合わされてもよいし、後にアニーリングステップが続いてもよい。アニーリング／加熱は、室温を少し上回る温度から約７００℃までの温度で実行されてもよい。約４００℃よりも上の温度は、典型的には、表面が適切に保護されている場合にのみ適用されうるものであり、さもなければＡｌＧａＡｓからヒ素が滲出しうる。
【００１７】
本発明は、更に、ミラーアセンブリの製造方法を提供する。当該ミラーアセンブリは、キャリア基板と、複数の第１タイプ及び第２タイプの交互式結晶性半導体層を含むスタックとを備え、第１タイプの層は第２タイプの層よりも高い屈折率を有し、キャリア基板は０．１ｍと１０ｋｍとの間の曲率半径を持って湾曲する。当該方法は、第１の基板を提供するステップと、キャリア基板を提供するステップと、第１タイプ及び第２タイプの交互式結晶性半導体層のスタックを、例えばＭＢＥやＭＯＶＰＥによって、エピタキシャルに形成するステップと、スタックを第１の基板から分離するステップと、スタックを湾曲したキャリア基板に取り付けるステップとを含む。
【００１８】
したがって、当該方法は、複数層のスタックを形成するための第１単結晶基板を提供する。第１の基板上にスタックを形成した後、スタックは第１の基板から離間されて第２湾曲基板の表面に接触される。スタックは、その後、転移ミラーアセンブリを形成する第２の基板に取り付けられる。それにより、低光学的な及び機械的損失の基板上における湾曲した単結晶ミラースタックを実現しうる。上述の方法において、第１の基板は、ヒ化ガリウム（ＧａＡｓ）又はゲルマニウム（Ｇｅ）を含んでいてもよい。
【００１９】
第１の基板は、特に、想定される用途のための動作波長に基づいて選定されてもよい。したがって、ＧａＡｓやＧｅなど、様々な結晶性半導体部材システムが、第１の基板用に選択されてもよい。また、リン化インジウム（ＩｎＰ）や窒化ガリウム（ＧａＮ）／窒化アルミニウム（ＡｌＮ）が用いられてもよい。
【００２０】
前記方法において、キャリア基板は透過的であってもよく、特に１０６４ｎｍ又は１５５０ｎｍの波長で透過的であってもよく、キャリア基板の表面は磨かれていてもよい。
【００２１】
前記方法において、キャリア基板は、ＳｉＯ２、Ｓｉ、サファイア、又は超低膨張（ＵＬＥ）ガラスを含んでもよい。
【００２２】
上述のような方法において、結晶性半導体層は、ＡｌＧａＡｓ三元合金に基づく単結晶エピタキシャル層であってもよく、第１タイプ及び第２タイプは、０＜ｘ＜１を満たすＡｌｘＧａ１−ｘＡｓを含み、第１タイプの層に関してｘは第２タイプの層に関してもよりも小さくてもよい。
【００２３】
前記方法において、化学機械的基板除去プロセス又はエピタキシャル分離プロセスを用いることによって、スタックが第１の基板から分離されてもよい。
【００２４】
化学機械的基板除去プロセスは、ラッピング（擦り合わせ）／研磨、ウェットエッチング及び他のプロセスを含んでいてもよい。
【００２５】
スタックは、ファンデルワールス力結合及び共有結合のうちの少なくとも一方によって、キャリア基板に取り付けられてもよい。
【００２６】
結合は、ファンデルワールス力結合又は共有結合のうちの少なくとも一方を含んでいてもよい。また、接着剤や酸化物などの中間膜を使用することも可能である。
【００２７】
スタックは、キャリア基板に結合されてもよく、その結合はアニーリングによって強化されてもよい。
【００２８】
アニーリングステップは、キャリア基板に対するスタックの永久的な結合をもたらしてもよい。
【００２９】
また、本発明は、光学的精密測定のための光共振器を提供し、この光共振器は、上述のようなミラーアセンブリを２つ含み、ミラーの反射面は所定距離で相互に向かい合い、０．１ｍから１０ｍのＲＯＣに関し、所定の厚みを持つスペーサーが２つのミラーアセンブリ間に置かれてもよく、そのスペーサーは２つのミラー間に所定距離を与える。
【００３０】
上述のような２つのミラーアセンブリを具備し、ミラーの反射面が所定距離で相互に向かい合う光学的精密測定用光共振器において、１ｋｍから１０ｋｍのＲＯＣに関し、各ミラーアセンブリは個別的に支えられてもよい。
【００３１】
スペーサー部材は、ミラー基板と実質的に同じ光学特性を有していてもよい。また、それは、ミラー基板と実質的に同じ熱膨張特性を有していてもよい。それにより、スペーサーは、キャビティの特性に対して最小の影響力を持つ。
【００３２】
これらの応用例において、上述のようなミラーアセンブリを構成するためのエピタキシャルミラー部材の使用は、キャビティ及びミラーの機械的品質係数の著しい増加をもたらす。したがって、コーティング誘導位相ノイズの望まれない影響が最小化されうる。また総合的なシステム感度及び／又は安定性は向上されうる。例えば格子及び光結晶反射器などの、位相ノイズの好ましくない影響を低減することを目的とする他の手法と比較し、そのような転移エピタキシャルブラッグミラーは、既存の精密測定光学システムにおいて、レイアウトの変更を必要とすることなく、採用されうる。一般に使用される誘電体スタックを単結晶マルチレイヤーに置き換えることは、約１０倍から約１００倍の機械的ダンピングの低減をもたらしうる。したがって、結晶性ミラーで著しい改善が実現されうる。また、そのような部材は、光学素子の表面からの帯電除去を可能にする有限の導電率を達成するために、ドープされてもよい。
【００３３】
これまでは、エピタキシャルに成長した単結晶マルチレイヤーは高性能な干渉計や光学参照キャビティに適用されてきていない。これは、以下の理由で追及されなかった。すなわち、その分野の専門家は吸収能が高過ぎるだろうと考え、機械的な損失が測定されず、エピタキシャル膜はほぼフラットであり、高吸収半導体基板上での堆積に典型的には限定されていた。対照的に、高性能な干渉計や光学参照キャビティに関する本願については、湾曲した構造体が必要である。しかしながら、エピタキシャル析出法による湾曲した単結晶スタックの成長は極めて難しいため、‘成長’基板からフラット単結晶マルチレイヤーを除去してそれを事前に湾曲されたキャリア基板に結合するための転移及び結合プロセスが開発された。
【００３４】
本発明の上述及び他の態様、特徴及び利点は、添付図面と併せて考慮されることで、以下の詳細な説明からより明確になる。
【図面の簡単な説明】
【００３５】
【図１】本発明に係るミラーアセンブリの側面図
【図２】様々な材料の吸収値及び機械的ダンピングを示す材料の性質の表
【図３】本発明に係る２つのミラーアセンブリを伴うキャビティ
【図４】本発明に係るミラーアセンブリを製造するステップのシーケンス
【発明を実施するための形態】
【００３６】
図１は、本発明に係る低吸収ミラーアセンブリの側面図を示す。
【００３７】
スタックは、湾曲したキャリア基板に結合された単結晶ブラッグミラーを含む。上述のように、この出願において、単結晶（モノクリスタル）という用語は、ＭＢＥ、ＭＯＶＰＥ、ＬＰＥ等のエピタキシャル成長技術によって製造可能な低欠陥密度単結晶（シングルクリスタル）膜に言及する。この書類において、結晶性及び単結晶は、区別しないで使われうる。図１のミラーアセンブリ１は、単に概略的に描かれている。湾曲基板３は、単結晶の複数層のスタックのためのキャリア基板として設けられる。層５及び７のスタック９は、４層のみによって単純化して描かれている。しかしながら、スタック９は典型的にはより多くの層を含むと理解されるべきである。最大反射率は、層の全数−１００％の反射率値に漸近的に近づくことによって決定されうる。本例の層の数は、約４０ペアの層、すなわち全８０層としうるが、例えば全１００〜１２０層のように他の数の層がそのような構造において使用されてもよい。図１に示されるように層５及び７は、それぞれ高屈折率及び低屈折率を持つことに関して交互式の単結晶半導体層である。図１において、層５は低屈折率を有する層に対応し、層７は高屈折率を有する層に対応すると考えてもよい。典型的には、屈折率の相違は、可能な限り大きくするところであり、ＡｌＧａＡｓの例では、約１０６４ｎｍの波長で、それぞれＡｌ（０．１２）Ｇａ（０．８８）Ａｓ層及びＡｌ（０．９２）Ｇａ（０．０８）Ａｓ層から作られる実施物に関して３．４１及び２．９８の指数値が使われうる。
【００３８】
図１のスタック９はキャリア基板３に取り付けられる。キャリア基板３は前もって湾曲される。湾曲は、所定の曲率を有する面を付与する適切な研磨法を用いることにより得られてもよい。交互式の結晶性半導体の高指数層及び低指数層５及び７は、まずキャリア基板３の表面に対して接着的に、すなわちファンデルワールス力を介して、留められる。なぜならば、キャリア基板３の表面３Ｓは磨かれているからである。したがってスタック９は、湾曲したキャリア基板３に関する所定の接触位置に置かれてもよく、接着力によってその位置を保つようにしてもよい。面ＲＭＳ粗さの標準値は、およそ１ｎｍ以下である。上記のように、層は、可変アルミニウム含有量の交互式のＡｌｘＧａ１−ｘＡｓ／ＡｌｙＧａ１−ｙＡｓ、ただし０＜ｘ＜１、０＜ｙ＜１、によって形成される。Ａｌ含有量の相違が大きくなる程、層間の屈折率の相違も大きくなることに留意すべきである。そのようなケースにおいて、典型的には、高反射率を実現するためには、より少ない層ペアを要する。また、アルミニウム量は、層が光を吸収し始める波長をコントロールする。高指数層においてゼロ（０）アルミニウム含有量であるミラーは、室温において約８７０ｎｍの最小波長に対して透過的になる。そのようなミラーは、個々の層厚の適切な調整によって、約３μｍの最大波長に対して高反射率で操作可能である。しかしながら、より短い波長での、例えば６５０ｎｍに至るまでの可視光に関する操作について、Ａｌ含有量に対応する最小ｘ値は、少なくとも５０％としうる。高反射ミラーに関し、層厚は、光学的厚さの‘４分の１波長’としてもよく、各層の物理的な厚さｔは、動作波長λが４で割られ、また各層の屈折率ｎで割られたたものに対応する。
【００３９】
ｔ＝λ／（４＊ｎ）  （式１）
しかしながら、いくつかの実施例では、層厚は、厚みｔに対して変動してもよく、式１から逸脱してもよい。これは、広い作動域を持ちうるいわゆる‘チャープ’ミラーを製造する例において有用となりうる。加えて、“デュアル−バンド”ミラー又はダイクロイックミラーなどの多重周期構造体が可能となりうる。そして、これらの構造体は、少なくとも２つの異なる光の波長で反射しうる。“チャープ”ミラーに関し、高反射の波長域は、層の厚みを変えることによって、例えばミラーの垂直方向における層厚を徐々に増加することによって、増大する可能性がある。しかしながら、そのような変動された層厚の使用は、最大反射率を犠牲にしうる。図１は、物理的厚みに関して上記式を維持する高精度光学ミラーを示す。式１を考察することによって、高指数層及び低指数層が相互に異なる厚みを有し、それぞれの屈折率値も異なることに留意すべきである。また、キャリア基板は、重力波干渉計などの大規模な適用例において吸収効果を低減するために透明であってもよい。これらの部材は、典型的には、ＳｉＯ２、サファイア、Ｓｉ又はＵＬＥを含んでもよい。部材の適切な選択は、ミラーアセンブリの光共振システムへの統合を可能にしうるものであり、ミラーを離間保持するスペーサーに関して類似の又は同じ部材を使用する余地があり、以下の図３の記載も参照可能である。
【００４０】
曲率半径ＲＯＣは、典型的には０．１ｍと１０ｋｍとの間であってもよい。図２に示される光参照キャビティ等の適用例において使用される標準値は、約１ｍである。極端なケースでは、重力波検出器、例えばレーザ干渉計重力波観測器ＬＩＧＯにおいて採用されるミラーは、約１ｋｍ（１ｋｍのオーダー）のＲＯＣを有しうる。
【００４１】
図２は、様々な材料の特性を集めた表を示す。光吸収値は、構造体を介した光の二重（ダブル）の通過を前提とし、光の入力と、部材へのそれぞれの深さでの反射後の出力を伴い、光の透過によって特徴付けられる。示されている値は、吸収係数、全吸収、及び損失角である。図２の表は、３００Ｋ及び４Ｋにおける損失角値を含む。また、結晶性又は非結晶性に関する材料の分類が示されている。また、結晶性という用語は単結晶（モノクリスタル）として理解されるべきであり、部材は、実質的に粒界を示さない。表は、キャリア基板の基板部材としてのＧａＡｓの使用が、高吸収値及び低光学能のために、不利となりうることを示す。ミラー部材に関し、図２の表は、ＡｌＧａＡｓに関してＳｉＯ２／Ｔａ２Ｏ５と比較して少なくとも１桁分或いはそれ以上の損失角の改善も示す。
【００４２】
図３は、分光法などの高精度光学的測定や狭−線幅レーザーの安定のために使用されうるキャビティなどの光共振器１１を概略的に示す。図３は、図１に示されるような種類の２つのブラッグミラー１Ａ及び１Ｂを示す。反射面１５Ａ及び１５Ｂは相互に向かい合い、真空ギャップによって分離される。２つのブラッグミラー１Ａ及び１Ｂ間にスペーサー１３が存在し、スペーサー１３は、典型的にはミラー１Ａ及び１Ｂの少なくとも上端及び下端と接触する。スペーサー１３は、ミラー１Ａ及び１Ｂ間に固定距離を付与するような所定の厚み又は長さを有する。
【００４３】
付加的に又は代替的に、ミラーの位置を固定してミラー間に所定距離を与えるように、そこに各ミラーに関して少なくとも一つの支持部（図３には図示せず）が設けられてもよい。特に、ミラー間の大きな距離に関しては、分離した支持部が各ミラーアセンブリに関して設けられうるように、１又は複数のスペーサー１３を適用することは難しいかもしれない。図３の光共振器１１は、約６００ｎｍから３μｍまでの動作波長に関して使用される可能性があり、ＡｌＧａＡｓマルチレイヤーの使用を仮定する。また、単結晶ミラー層の材料組成及び層厚を変えることによって、異なる波長域を選択することを可能としうる。光学キャビティは、超狭線幅、低ノイズ、レーザーライトをもたらすために使用されうる。この低ノイズレーザーライトは、光学原子時計におけるようなトラップ原子又はイオンを求めるために、或いはモード・ロックされたレーザーとの組合せによって光周波数コムを生むために使用されうる。そのようなコムと付加的なキャビティとの組合せは、純粋なマイクロ波トーンの生成のために使用されうる。
【００４４】
図４Ａ〜４Ｅは、本発明に係るブラッグミラーを製造するステップのシーケンスを示す。
【００４５】
図４Ａは、第１の基板すなわちドナー基板２１を示す。第１の基板２１は、単結晶ＧａＡｓ又はゲルマニウムを含んでいてもよいが、他の部材であってもよく、それは適用例における所望の動作波長に依存する。そのような部材は、ＩｎＰ又はＧａＮ／ＡｌＮを含んでもよい。第１の基板の厚みは、典型的には約３００〜５００μｍであるが、５０μｍと１ｍｍとの間の値も可能である。図４Ａは、第１の基板２１上で成長した一つの層５をすでに示す。この層５及び更なる層は、ＭＢＥやＭＯＶＰＥなどの適切な半導体成長プロセスを使用して成長されてもよい。
【００４６】
図４Ｂ及び４Ｃは、製造プロセスの更なる段階を示す。特に、図１と同様に、４つの層５、７のみが示されている。これらの層は、図１に関して上述したように、交互に切り替わる屈折率を有する。層の数は４よりも大きくてもよいものと理解されるべきである。
【００４７】
また図４Ｃは、スタックを形成する第１の基板２１及び層５、７の組み合わされたアセンブリにリフトオフプロセス３３が適用されることを示す。スタックは、図１のスタックに実質的に類似しうると理解される。リフトオフプロセス３３は、スタックが第１の基板２１から分離されるように、ウエットエッチング、研磨、ラッピング等のうちの少なくとも一つを含みうる。イオン注入及びそれに続くアニーリングを伴うスマートカット（Ｓｍａｒｔ  Ｃｕｔ）プロセスなどの商業的に知られるリフトオフプロセスは、スタックの全体厚みのために及びスタックの層の感度の不規則性のために、図１のスタックに適用できないかもしれず、イオン注入プロセスは層にダメージを与えうる。したがって、リフトオフプロセスは、以下のステップを含みうる。第１のステップにおいて、第１の基板２１が、例えば研削プロセスによって機械的に薄くされる。そして、第１の基板の残りの基板材料は化学的に除去され、それにより分離されたスタックが得られる。第１の基板２１が除去された分離スタックが図４Ｄに示される。
【００４８】
図４Ｅは、図１に示されるキャリア基板３に対応する第２の基板に取り付けられたスタックを示す。第２の基板３は、図１に関して記載したように透明であってもよいし研磨されてもよく、典型的な実施例では、１ｍ以下の標準値である０．１ｍと１０ｍの間、或いは０．５ｋｍと１０ｋｍの間の曲率半径を有する。スタックは、適切な結合プロセス、好ましくはファンデルワールス相互作用を用いた直接的な結合によって第２の基板３に取り付けられ、その後にインターフェース（界面）を強化して共有結合を形成する可能性を付与するためのアニーリングが行われる。代替的に又は付加的に、接着剤を用いた低温結合が用いられてもよく、酸化物／酸化物結合、スピンオンガラス等を含む接着の代替手段を適用しうる。
【００４９】
図４Ａ〜４Ｅに示される方法は、ミラー層がまず平坦基板上で成長されることを含む。すなわち、ここでは第１の基板としても言及される“ドナー”基板及びエピタキシャル層の両者が実質的にフラットである。上述のように、キャリア基板、すなわち第２の基板は、定められた曲率を有し、転移されるエピタキシャル膜がその後に湾曲されることを強要する。
【００５０】
ミラーアセンブリの低吸収単結晶スタックは、典型的には、制限的な損失角を有し、機械的品質係数の逆数は最大１×１０−５から１０−６よりも小さい値までとなる。加えて、ミラーは、典型的には、所望の中心波長におけるｐｐｍレベルでの全吸収で、反射率＞９９．９９％の関係を与えうる。中心波長に関する標準値は、１０６４ｎｍ及び１５５０ｎｍであるが、既存のＡｌＧａＡｓ合金で〜６００ｎｍから３μｍまでの範囲が可能である。損失角は、ミラーの全位相ノイズの重要な構成要素を表す材料特性であると理解されるべきである。誘電体ミラーを有する本実施形態において、構成要素のフィルムの損失角は支配的な因子であり、最新鋭の精密測定システムがミラーのブラウニアンノイズによって制限される多くのケースにおいて存在する。それに比べ、基板の損失角は典型的な材料よりも小さい桁数となりうる。
【００５１】
図３に示すようなこれらの低吸収ミラーアセンブリのうちの２つを組み合わせることは、１ｓより小さい平均化時間に関して１０−１６から１０−１７の一部に対応する周波数安定性を有する光学キャビティを与えうる。これは、典型的には従来の誘電体ミラーを用いる現在のキャビティ実施例に、著しく勝る。ここで言う層は単結晶性であるが、現在の実施例は非結晶性の誘電体膜、ガラス、典型的にはイオンビームスパッタリングを介して湾曲した基板上に直接的に堆積される誘電体膜を採用する。
【００５２】
単結晶ミラー層は、典型的には、６〜１０μｍの範囲の総厚みを有し、側方寸法又は直径は、約１０ｍｍから約２００ｍｍまで変わり、極端な適用例では２００ｍｍをも超える場合もありうる。図に示されるように、これらの構造体は湾曲した面において連続的である。
【００５３】
また、湾曲したキャリア基板の透明性は、干渉計／キャビティシステムにおける熱負荷の低減に有益であり、熱光学不安定を低減し、特にミラーＲＯＣ及びキャビティ長さを変えうる加熱影響を最小化又は回避するのに有益である。本発明に係るキャビティの典型的な動作波長は、１０６４ｎｍ及び１５５０ｎｍである２つの最も一般的な波長を伴う６００ｎｍと３μｍとの間にある。スタックの個々の層の厚みは、所望の中心波長によって決定され、例えば、上記の単純な４分の１波長光学表現を用いることができ、６〜１０μｍの全体単結晶層スタック厚みを有する。典型的な径は１０〜２５ｍｍであるが、いくつかの適用例、例えば重力波検出器は、２００ｍｍ以上の径を必要としうる。
【００５４】
本発明は、本発明のいくつかの好ましい実施形態に関して示され及び記述されているが、当業者であれば、添付の特許請求の範囲によって定義されるような本発明の精神及び範囲から逸脱することなく、それにおいて形式的及び詳細において様々な変更を行いうることが理解されるであろう。
【図１】
0005972284.tif 000002
【図２】
0005972284.tif 000003
【図３】
0005972284.tif 000004
【図４】
0005972284.tif 000005